1 Procédé de revêtement d'un support translucide ou transparent en matière thermoplastique La présente invention se rapporte à un procédé de revêtement d'un 5 support transparent en matière thermoplastique notamment d'un support en polycarbonate. Il est de plus en plus courant d'utiliser des diodes électroluminescentes (LEDs) comme source de lumière pour des projecteurs de véhicule automobile. De tels projecteurs comprennent habituellement un boîtier dont au moins une 10 face est translucide ou transparente pour la sortie du faisceau lumineux émis par la source de lumière. Les LEDs convertissent directement l'énergie électrique en lumière visible à l'oeil humain, sans libérer une certaine quantité de chaleur comme les ampoules classiques. Toutefois, puisque leur portée d'éclairage est inférieure à celle des ampoules classiques, il est nécessaire 15 que la face translucide du projecteur n'empêche pas le passage des rayons de lumière et permette d'assurer la fonction optimale des LEDs. Pour ce faire, les présents inventeurs ont imaginé d'appliquer une couche de revêtement hydrophobe afin d'éviter une accumulation de résidu d'eau, notamment de pluie. On connaît du document américain US 5 238 768 une 20 couche de revêtement de ce type. Ce document divulgue un support sur lequel est appliquée une couche de revêtement hydrophobe comprenant du perfloroalkylsiane. Toutefois, l'adhérence et la capacité hydrophobe de ce revêtement sur le support ne semblent pas suffisantes. De plus, ce document ne décrit pas l'utilisation de ce support pour une face translucide ou 25 transparente de projecteur de véhicule automobile. Aussi, un problème qui se pose et que vise à résoudre la présente invention, est de fournir un procédé de revêtement permettant de réaliser une couche hydrophobe qui soit suffisamment transparente pour laisser passer des rayons lumineux, tout en présentant une bonne adhérence. 30 A cet effet, un objet de l'invention concerne un procédé de revêtement d'un support translucide ou transparent pour obtenir une surface hydrophobe 3034343 2 comprenant les étapes suivantes : une étape de fourniture d'un support en matière thermoplastique présentant au moins une surface; une étape d'application d'une première couche sur la surface, la première couche comprenant un premier solvant, des particules de silice, et au moins un liant; une étape de premier séchage de la première couche; une étape d'application d'une deuxième couche sur ladite première couche, la deuxième couche comprenant un deuxième solvant et au moins un organosilane fluoré; une étape de deuxième séchage de la deuxième couche. Ce procédé comprend en outre une étape d'application d'une troisième couche sur ladite deuxième couche, la troisième couche comprenant au moins un troisième solvant et un organosilane fluoré ; et une étape de troisième séchage. Selon l'invention, les particules de silice présentent un diamètre inférieur ou égal à 400nm. Aussi, ce procédé permet d'obtenir un revêtement suffisamment transparent n'empêchant pas la transmission des rayons de lumière. De surcroît, ce revêtement confère une excellente propriété hydrophobe à la surface du support en matière thermoplastique. Pour ce qui est du diamètre des particules de silice, les particules de silice peuvent présenter un diamètre inférieur ou égal à 50nm, de préférence inférieur ou égal à 20nm. Les particules de silice peuvent présenter un diamètre supérieur ou égal à mm. Bien qu'il soit préférable que le diamètre de toutes les particules de silice soit compris dans ces plages, quelques particules de silice dont le diamètre dépasse ces seuils peuvent être introduites. Dans ce cas, la quantité de ces particules ne doit pas dépasser 5% en poids par rapport à la totalité des particules.